(57)【要約】【課題】短時間かつ正確に定着ローラの評価を行う。【解決手段】本発明は、画像形成装置の定着装置に構成される定着ローラの評価方法である。評価対象となる定着ローラは、芯金と、上記芯金の外周に形成される弾性材料からなる弾性層と、上記弾性層の外周に形成されるフッ素樹脂からなる樹脂層とを含む構成である。そして、上記弾性層と上記樹脂層とを含めるようにして上記定着ローラの一部分をサンプルとして切り出し、切り出したサンプルをホットプレートの加熱面に載せ、サンプルに荷重を作用させる。さらに、上記加熱面を所定の温度Ｘ（℃）にすることによって、上記サンプルに荷重を作用させたまま上記サンプルを加熱し、この加熱後に上記サンプルにおける樹脂層が上記弾性層から剥離するか否かを確認する。【選択図】なし【特許請求の範囲】
【請求項１】
画像形成装置の定着装置に構成される定着ローラの評価方法であり、芯金と、上記芯金の外周に形成される弾性材料からなる弾性層と、上記弾性層の外周に形成されるフッ素樹脂からなる樹脂層とを含む定着ローラの評価方法において、
上記弾性層と上記樹脂層とを含めるようにして上記定着ローラの一部分をサンプルとして切り出し、切り出したサンプルに荷重を作用させながら当該サンプルを加熱し、この加熱後に上記サンプルにおいて上記樹脂層が上記弾性層から剥離するか否かを確認する工程を含むことを特徴とする定着ローラの評価方法。
【請求項２】
上記定着装置においての上記定着ローラの周速度は３００ｍｍ／ｓ以上に設定されており、
下記の限界温度をＴｒ（℃）、上記定着装置において定着処理が実行される時の上記定着ローラの温度をＴｃ（℃）とする場合、
Ｔｒ≧Ｔｃ＋６０
（上記工程において上記加熱は、温度Ｘ（℃）の加熱体を上記サンプルに接触させることによって行われる。そして、上記工程を複数回行い（上記工程を行う度に上記温度Ｘ（℃）を変更する）、上記剥離が確認されなかった各工程のなかから温度Ｘ（℃）が最高の工程を特定し、特定した工程の温度Ｘ（℃）を上記限界温度とする。）
が満たされる定着ローラを合格品と判定することを特徴とする請求項１に記載の定着ローラの評価方法。
【請求項３】
上記定着装置においての上記定着ローラの周速度は３５５ｍｍ／ｓ以上に設定されており、
下記の限界温度をＴｒ（℃）、上記定着装置において定着処理が実行される時の上記定着ローラの温度をＴｃ（℃）とする場合、
Ｔｒ≧Ｔｃ＋７５
（上記工程において上記加熱は、温度Ｘ（℃）の加熱体を上記サンプルに接触させることによって行われる。そして、上記工程を複数回行い（上記工程を行う度に上記温度Ｘ（℃）を変更する）、上記剥離が確認されなかった各工程のなかから温度Ｘ（℃）が最高の工程を特定し、特定した工程の温度Ｘ（℃）を上記限界温度とする。）
が満たされる定着ローラを合格品と判定することを特徴とする請求項１に記載の定着ローラの評価方法。
【請求項４】
上記樹脂層の厚みが４０μｍ以上の定着ローラを評価対象とすることを特徴とする請求項１から３のいずれか１項に記載の定着ローラの評価方法。
【請求項５】
上記フッ素樹脂がＰＦＡ（テトラフルオロエチレンとパーフルオロアルキルビニルエーテルとの共重合体）である定着ローラを評価対象とすることを特徴とする請求項１から４のいずれか１項に記載の定着ローラの評価方法。
【請求項６】
上記弾性層の厚みが２ｍｍ以上である定着ローラを評価対象とすることを特徴とする請求項１から５のいずれか１項に記載の定着ローラの評価方法。
【請求項７】
上記弾性材料のアスカーＣ硬度が２０度以下である定着ローラを評価対象とすることを特徴とする請求項１から６のいずれか１項に記載の定着ローラの評価方法。
【発明の詳細な説明】
【技術分野】
【０００１】
本発明は、電子写真方式の画像形成装置に用いられる定着ローラの品質、性能を評価する方法に関する。
【背景技術】
【０００２】
電子写真方式の画像形成装置（複写機、複合機、プリンタ）に用いられる定着ローラ、なかでもカラープリンタに用いられる定着ローラは、一般的に、金属製の芯金の外周に、シリコーンゴムからなる弾性層を形成し、この弾性層の外周にＰＦＡチューブからなる樹脂層（表層）を設けた構造になっている。
【０００３】
そして、従来、このようなＰＦＡチューブを被覆した定着ローラにおいて、シリコーンゴムに対するＰＦＡチューブの接着強度は、特許文献１の段落００１３や特許文献２の段落００２３に開示されているようなピーリング試験によって評価されてきた。また、特許文献３の段落００３８に開示されているように、定着ローラを２３０℃の恒温槽に入れて所定時間放置することによって当該定着ローラを加熱し、ピーリング試験を行う方法も提案されている。
【特許文献１】特許第２７５６９１８号（発行日：１９９８年５月２５日）
【特許文献２】特許第２９６３６３５号（発行日：１９９９年８月６日）
【特許文献３】特開２００１−３１２１６９号公報（公開日：２００１年１１月９日）
【発明の開示】
【発明が解決しようとする課題】
【０００４】
ここで、特許文献１や特許文献２に開示されている方法によればサンプルを７０時間加熱する必要があり、特許文献３に開示されている方法によれば１２０時間〜３６０時間ローラを放置する必要があり、試験に長時間を要するという課題がある。
【０００５】
また、特許文献１〜３の方法では、試験において定着ローラに機械的なストレスを加えずに加熱しているため、定着ローラの実際の使用条件とは大きく異なり、この試験による評価結果は信頼度が高くないといった課題があった。
【０００６】
本発明は、上記のような従来の課題を解決するためになされたものであり、短時間かつ正確に定着ローラを評価可能な評価方法を提供することを目的とする。
【課題を解決するための手段】
【０００７】
以上の目的を達成するために、本発明は、画像形成装置の定着装置に構成される定着ローラの評価方法であり、芯金と、上記芯金の外周に形成される弾性材料からなる弾性層と、上記弾性層の外周に形成されるフッ素樹脂からなる樹脂層とを含む定着ローラの評価方法において、上記弾性層と上記樹脂層とを含めるようにして上記定着ローラの一部分をサンプルとして切り出し、切り出したサンプルに荷重を作用させながら当該サンプルを加熱し、この加熱後に上記サンプルにおいて上記樹脂層が上記弾性層から剥離するか否かを確認する工程を含むことを特徴とする。
【０００８】
上記工程によれば、機械的なストレスを与えながらサンプルを加熱していることになり、実際の定着ローラの使用条件（対となる他のローラに圧接されながら加熱されている）に近似した状態でサンプルを加熱していることになる。したがって、上記工程を実行することによって簡単に上記剥離が確認されるような定着ローラについては、実際に定着装置に使用される場合にも上記樹脂層の剥離が簡単に生じるものと推測でき、低品質であると評価できる。また、逆に、上記工程において上記剥離が確認されない定着ローラについては、実際に定着装置に使用される場合に上記樹脂層の剥離が生じ難いと推測でき、高品質であると評価できる。
【０００９】
また、本発明の評価方法のように、機械的なストレスを与えながらサンプルを加熱しているということは、荷重を作用させずに加熱する従来の評価方法よりも短時間で上記剥離を発生させることができる。さらに、機械的なストレスを与えながらサンプルを加熱しているということは、従来の評価方法よりも、実際の定着ローラの使用条件に近い状態でサンプルを加熱していることになり、評価の結果の信頼性が高い。それゆえ、本発明の評価方法によれば、従来の方法よりも、短時間かつ正確に定着ローラの評価を行うことができるという効果を奏する。
【００１０】
また、本発明は、以上の工程に加えて、上記定着装置においての上記定着ローラの周速度が３００ｍｍ／ｓ以上に設定されており、下記の限界温度をＴｒ（℃）、上記定着装置において定着処理が実行される時の上記定着ローラの温度をＴｃ（℃）とする場合、
Ｔｒ≧Ｔｃ＋６０
（上記工程において上記加熱は、温度Ｘ（℃）の加熱体を上記サンプルに接触させることによって行われる。そして、上記工程を複数回行い（上記工程を行う度に上記温度Ｘ（℃）を変更する）、上記剥離が確認されなかった各工程のなかから温度Ｘ（℃）が最高の工程を特定し、特定した工程の温度Ｘ（℃）を上記限界温度とする。）が満たされる定着ローラを合格品と判定することが好ましい。
【００１１】
本願の発明者らは、鋭意工夫の結果、上述のＴｒ≧Ｔｃ＋６０を満たす定着ローラは、定着ローラの周速度が３００ｍｍ／ｓ以上の高速条件であっても上記樹脂層の剥離が生じ難いことを見出した。それゆえ、上述のＴｒ≧Ｔｃ＋６０を満たす定着ローラを合格品として判定すれば、定着ローラの不良品発生率を低減させる事ができる。
【００１２】
また、本発明は、以上の工程に加えて、上記定着装置においての上記定着ローラの周速度が３５５ｍｍ／ｓ以上に設定されており、下記の限界温度をＴｒ（℃）、上記定着装置において定着処理が実行される時の上記定着ローラの温度をＴｃ（℃）とする場合、
Ｔｒ≧Ｔｃ＋７５
（上記工程において上記加熱は、温度Ｘ（℃）の加熱体を上記サンプルに接触させることによって行われる。そして、上記工程を複数回行い（上記工程を行う度に上記温度Ｘ（℃）を変更する）、上記剥離が確認されなかった各工程のなかから温度Ｘ（℃）が最高の工程を特定し、特定した工程の温度Ｘ（℃）を上記限界温度とする。）が満たされる定着ローラを合格品と判定することが好ましい。
【００１３】
本願の発明者らは、鋭意工夫の結果、上述のＴｒ≧Ｔｃ＋７５を満たす定着ローラは、定着ローラの周速度が３５５ｍｍ／ｓ以上の高速条件であっても上記樹脂層の剥離が生じ難いことを見出した。それゆえ、上述のＴｒ≧Ｔｃ＋７５を満たす定着ローラを合格品として判定すれば、定着ローラの不良品発生率を低減させる事ができる。
【００１４】
なお、本発明の評価対象となる定着ローラにおいて、上記フッ素樹脂は、耐熱性および離型性に優れた材料であることが好ましく、特にＰＦＡ（テトラフルオロエチレンとパーフルオロアルキルビニルエーテルとの共重合体）が適している。但し、ＰＦＡに限定されるものではなく、ＰＴＦＥ（ポリテトラフルオロエチレン）、ＰＦＡとＰＴＦＥとの混合物等であってもよい。
【００１５】
また、上記樹脂層の厚い定着ローラにおいては、樹脂層の柔軟性が低く、弾性層の変形に樹脂層が十分追従することができず、樹脂層と弾性層との界面でずれ応力が生じ易く、樹脂層の剥離が生じ易い。また、弾性層が厚く、弾性層を構成する弾性材料が低硬度である定着ローラにおいては、弾性層の変形が大きくなることから、樹脂層の剥離がさらに生じ易くなる。
【００１６】
したがって、樹脂層と弾性層とが厚く、弾性層を構成する弾性材料が低硬度の定着ローラは、樹脂層の剥離の有無を確認する工程を含む本発明の方法に適していると考えられる。より具体的には、上記樹脂層の厚みが４０μｍ以上、上記弾性層の厚みが２ｍｍ以上、上記弾性材料のアスカーＣ硬度が２０度以下である定着ローラは、本発明の方法に適しているといえる。
【発明の効果】
【００１７】
本発明の定着ローラの評価方法は、以上のように、上記弾性層と上記樹脂層とを含めるようにして上記定着ローラの一部分をサンプルとして切り出し、切り出したサンプルに荷重を作用させながら当該サンプルを加熱し、この加熱後に上記サンプルにおける樹脂層が上記弾性層から剥離するか否かを確認する工程を含むことを特徴とする。
【００１８】
それゆえ、従来の方法よりも、短時間かつ正確に定着ローラの評価を行うことができるという効果を奏する。
【発明を実施するための最良の形態】
【００１９】
〔定着ローラについて〕
本発明の定着ローラの評価方法の一実施形態であるピーリング試験（剥離試験）について説明する前に、まず、試験の対象となる定着ローラの構成および製造方法について説明する。
【００２０】
図１は、評価対象の定着ローラを示した断面図である。同図に示すように、定着ローラは、金属製の芯金と、芯金の外周に形成されるシリコーンゴムからなる弾性層と、弾性層の外周に形成されるＰＦＡチューブからなる樹脂層（表層）とを含む構成である。なお、この定着ローラの仕様の詳細は以下の通りである。
【００２１】
＜定着ローラの仕様＞
定着ローラ径：５０ｍｍ
ＰＦＡチューブ：非導電・熱収縮（周方向及び軸方向の両方向）タイプ
ＰＦＡチューブ厚：３０μｍ〜５０μｍ
ＰＦＡチューブの内周面の処理方法：金属ナトリウムが溶解されている液体アンモニアを処理液としたエッチング処理
シリコーンゴム厚：２ｍｍ
シリコーンゴム硬度：２０度（ＡＳＫＥＲ−Ｃ硬度）
シリコーンゴム熱伝導率：０．４５Ｗ／（ｍ・Ｋ）
芯金：アルミニウム製
芯金径：３５．９ｍｍ
芯金肉厚：３ｍｍ
なお、上記ＰＦＡチューブ厚は、定着ローラの樹脂層の厚み（肉厚）に相当し、図１の参照符αに相当する長さである。また、上記シリコーンゴム厚は、定着ローラの弾性層の厚みに相当し、図１の参照符βに相当する長さである。
【００２２】
また、このようなＰＦＡチューブを被膜した定着ローラの製造方法は、以下の通りである。
【００２３】
＜定着ローラの製造方法＞
（１）円筒状金型の内面に、内周面をエッチング処理したＰＦＡチューブを固定する。
（２）塗布治具を用いて、ＰＦＡチューブの内周面にプライマーを塗布する。
（３）円筒状金型に固定されているＰＦＡチューブに芯金を挿入する。
（４）芯金とＰＦＡチューブとの隙間にシリコーンゴムを注入する。
（５）円筒状金型を加熱し、シリコーンゴムを加熱硬化させる（１次加硫）。
（６）芯金とシリコーンゴムとＰＦＡチューブとから成る定着ローラを円筒状金型から取り外す。
（７）取り外した定着ローラをバッチ炉に入れ、加熱する（２次加硫）。
【００２４】
このような定着ローラは、電子写真方式の画像形成装置に構成される定着装置に構成されるものである。なお、画像形成装置とは、複合機、複写機、プリンタ等の印刷装置を意味する。
【００２５】
また、ここでの定着装置とは、第１定着ローラと第２定着ローラ（第２定着ローラは加圧ローラと称すこともある）とのローラ対から構成され、未定着のトナー像が形成された用紙を第１定着ローラと第２定着ローラとの間のニップ領域に挟み込み、第１定着ローラと第２定着ローラとを回転させることによってこの用紙を搬送し、第１定着ローラの周面の熱によって用紙上のトナー像を溶融させることによって当該トナー像を用紙に熱圧着させる装置を意味する。
【００２６】
ここで、上記した定着装置において、第１定着ローラおよび第２定着ローラのいずれも本実施形態のピーリング試験の試験対象となり得る。つまり、本実施形態のピーリング試験は、定着装置において加熱されるローラであって、用紙に圧接するローラを試験対象としているのである。
【００２７】
〔実施の形態〕
つぎに、本実施形態のピーリング試験（剥離試験,ホットプレート試験）について、図２および図３を参照して詳細に説明する。本実施の形態のピーリング試験は、定着ローラにおけるシリコーンゴム（弾性層）とＰＦＡチューブ（樹脂層）との接着強度を評価するための試験である。
【００２８】
＜ピーリング試験の手順＞
（１）定着ローラにおいて弾性層（シリコーンゴム）と樹脂層（ＰＦＡチューブ）とを含めた層を被膜層とすると、図２および図３に示すように、試験の対象となる定着ローラから被膜層を幅１０ｍｍかつ長さ２０ｍｍの長方形状の大きさで芯金に沿って切り出し、切り出した被膜層を試験用のサンプルとして扱う。弾性層（シリコーンゴム）の厚さは１ｍｍ程度であれば良い。
（２）図３に示すように、加熱面が温度Ｘ（℃）になるように制御されたホットプレート（ここでは、アズワン株式会社製ＮＤ−１）上に、切り出したサンプルを置く。なお、サンプルのＰＦＡチューブ側（表層側）がホットプレートの加熱面（加熱体）に接するように、ホットプレート上にサンプルを置く。
（３）図３に示すように、サンプルの上に、力（重量）が９．８Ｎ（１ｋｇｆ）に相当するカウンターウエイトを置き、サンプルに荷重を加える。なお、カウンターウエイトは、金属製（本実施形態ではステンレス製）であり、高さ５０ｍｍ、幅５０ｍｍ、奥行き５０ｍｍの四角柱形状である。
（４）上記の荷重を加えた状態、かつ、温度Ｘ（℃）の加熱面をサンプルに接触させた状態で５時間放置することによって、サンプルを加熱する。
（５）５時間加熱後のサンプルについて、ＰＦＡチューブがシリコーンゴムから剥離するかを確認する。なお、ここでの確認とは、実験者が手でＰＦＡチューブを軽く引っ張ることによってＰＦＡチューブがシリコーンゴムから剥離するか否かを確認する作業を意味する。そして、この確認後、以下の指標に基づいて、シリコーンゴムに対するＰＦＡチューブの接着強度を評価する。
【００２９】
(指標)
○：ＰＦＡチューブとシリコーンゴムとの間で界面剥離が生じなかったもの（シリコーンゴム部でのゴム破断に至ったもの）。
△：ＰＦＡチューブとシリコーンゴムとの接着面の一部分において、ＰＦＡチューブとシリコーンゴムとの界面剥離が生じたもの。
×：ＰＦＡチューブとシリコーンゴムとの接着面の全てにわたって、ＰＦＡチューブとシリコーンゴムとの界面剥離が生じたもの。
−：評価せず。
【００３０】
つぎに、本願の発明者は、以上にて述べたピーリング試験における試験対象として、計２１本の定着ローラを用意した。これら２１本の定着ローラは、ＰＦＡチューブの内周面に塗布されるプライマー塗布量、プライマーの種類、ＰＦＡチューブの厚み、ＰＦＡチューブの内周面の処理方法を変数（パラメータ）とし、その他の製造条件やスペックについては図１の定着ローラと同一とすることによって製造されたものである。なお、以下では、製造した２１本の定着ローラを、実施例１〜１３および比較例１〜８して表す（表１参照）。
【００３１】
そして、本実施形態では、実施例１〜１３および比較例１〜８の各々について、ピーリング試験を複数回実行することにする（但し、試験の度に、ホットプレートの加熱面の温度Ｘ（℃）を変更する）。具体的には、一つの定着ローラからサンプルａ，サンプルｂ，サンプルｃの三つのサンプルを切り出す。そして、サンプルａについては温度Ｘ（℃）を２５０℃として試験を行い、サンプルｂについては温度Ｘ（℃）を２６５℃として試験を行い、サンプルｃについては温度Ｘ（℃）を２８０℃として試験を行う。このようにすれば、一つの定着ローラについて、温度Ｘ（℃）を互いに異ならせた３通りのピーリング試験が実行されることになる（２５０℃の試験と、２６５℃の試験と、２８０℃の試験とが実行される）。
【００３２】
また、本実施形態では、実施例１〜１３および比較例１〜８の各々について、ピーリング試験を行った他、以下にて説明する第１の実写エージング試験を行った。
【００３３】
第１の実写エージング試験とは、実施例１〜１３および比較例１〜８の各々を下記の（Ａ）〜（Ｄ）の複合機の各々に搭載して、５０枚間欠モード（５０枚連続通紙した後３秒間停止する動作を繰り返すモード）にて合計２０万枚を目標として印刷を行った場合の定着ローラ（つまり実施例１〜１３および比較例１〜８）の劣化度合を評価する試験である。
（Ａ）プロセス速度１７３ｍｍ／ｓ（印字速度４１枚／分）の複合機。
（Ｂ）プロセス速度２２５ｍｍ／ｓ（印字速度４５枚／分）の複合機。
（Ｃ）プロセス速度３００ｍｍ／ｓ（印字速度６２枚／分）の複合機の試作機。
（Ｄ）プロセス速度３５５ｍｍ／ｓ（印字速度７０枚／分）の複合機の試作機。
【００３４】
なお、本明細書において、プロセス速度とは、定着ローラの周速度を示すものであることとする。
【００３５】
また、第１の実写エージング試験では、Ａ４サイズ、かつ、単位面積当たりの質量が６０ｇ／ｍ２である用紙が用いられた。さらに、第１の実写エージング試験では、定着ローラの温度が１９０℃に制御される。
【００３６】
このようにして行った実施例１〜１３および比較例１〜８に対するピーリング試験の結果、第１の実写エージング試験の結果を以下の表１に示す。
【００３７】
【表１】
2008191343.tif 000002
【００３８】
以下では、まず表１の内容について説明する。
【００３９】
表１において、「プライマー塗布量」の各欄における値は、実施例５のプライマー塗布量に対する割合を示したものである。例えば、比較例１の３．７とは、比較例１のプライマー塗布量が実施例５のプライマー塗布量の３．７倍であることを示し、比較例７の０．６とは、比較例７のプライマー塗布量が実施例５のプライマー塗布量の０．６倍であることを示したものである。なお、実施例５のプライマー塗布量（単位面積当たりの塗布量）は０．０６ｍｇ／ｃｍ２である。
【００４０】
表１において、プライマーＡ、プライマーＢ、プライマーＣの各々の意味は、以下の通りである。
プライマーＡ：樹脂系プライマー（東レ・ダウコーニング社製ＤＹ３９−０６７）
プライマーＢ：ゴム系プライマー（東レ・ダウコーニング社製ＤＹ３９−０５１Ａ）
プライマーＣ：ゴム系プライマー（東レ・ダウコーニング社製ＤＹ３９−０５１Ｂ）
表１において、処理Ａ、処理Ｂ、処理Ｃの意味は以下の通りである。
処理Ａ：金属ナトリウムが溶解された液体アンモニアを処理液としたエッチング処理。
処理Ｂ：エキシマレーザを用いたエッチング処理。
処理Ｃ：金属ナトリウムが溶解されたナフタレンとテトラヒドロフランとの混合液を処理液としたエッチング処理。
【００４１】
表１の「第１の実写エージング試験」の各欄における左側の評価（○、△、×）の意味は以下の通りである。
○：２０万枚の印刷中においてしわの発生は無し。
△：印刷枚数が１０万枚〜２０万枚でしわが発生。
×：印刷枚数が１０万枚以下でしわが発生。
【００４２】
表１の「第１の実写エージング試験」の各欄における右側の評価（○、△、×）の意味は以下の通りである。
○：２０万枚の印刷中においてＰＦＡチューブの剥離は無し。
△：印刷枚数が１０万枚〜２０万枚でＰＦＡチューブの剥離が発生。
×：印刷枚数が１０万枚以下でＰＦＡチューブの剥離が発生。
【００４３】
以下、表１の内容について検討する。
【００４４】
（ａ）ＰＦＡチューブの厚みと、シリコーンゴムに対するＰＦＡチューブの接着強度との関係（比較例１〜比較例３）
定着ローラにおいて、シリコーンゴム（弾性層）の弾性を極力損なうことなく、より広いニップ幅や用紙の剥離性を確保し、また、光沢ムラが生じないようにするために、定着ローラ用のＰＦＡチューブとしては３０μｍの厚みのものが従来から一般的に用いられている。
【００４５】
しかし、比較例１の結果から、ＰＦＡチューブの厚みが３０μｍである定着ローラにおいては、プロセス速度３００ｍｍ／ｓ以上の高速条件下で使用されると、ＰＦＡチューブにしわが発生するという問題があることがわかる。これは、プロセス速度が速くなることにより、ＰＦＡチューブに加わる機械的、熱的ストレスが大きくなるためである。
【００４６】
また、プロセス速度が高速の条件において定着ローラのＰＦＡチューブのしわを抑制するには、比較例２、比較例３の結果から、ＰＦＡチューブの厚みを４０μｍ以上にすることによってＰＦＡチューブの機械的な強度を向上させるのが効果的であることがわかる。しかしながら、ＰＦＡチューブの厚みを厚くすると、ＰＦＡチューブがシリコーンゴムから剥離しやすくなる傾向があることもわかる。これは、ＰＦＡチューブを厚くすることによって、ＰＦＡチューブの柔軟度が低くなり、ＰＦＡチューブがシリコーンゴムの変形に十分追従することができなくなることから、ＰＦＡチューブとシリコーンゴムとの界面でのずれ応力が大きくなるためである。
【００４７】
（ｂ）プライマーの塗布量と上記接着強度との関係（比較例３〜４、実施例１〜８）
比較例３〜比較例４および実施例１〜実施例８に対するピーリング試験の結果から、プライマーの塗布量が少ないほど、ピーリング試験における定着ローラの限界剥離温度（限界温度）が高くなることがわかる。
【００４８】
ここで、定着ローラの限界剥離温度とは、当該定着ローラを試験対象としてピーリング試験を複数回行い（試験の度に、ホットプレートの加熱面の温度Ｘ（℃）を変更する）、ＰＦＡチューブの剥離が確認されなかった各ピーリング試験のなかから温度Ｘ（℃）が最高のピーリング試験を特定し、特定したピーリング試験の温度Ｘ（℃）を意味するものである。
【００４９】
この限界剥離温度について、実施例２の定着ローラを例にして説明すると以下の通りである。実施例２の定着ローラに対して、温度Ｘ（℃）が２５０℃のピーリング試験と温度Ｘ（℃）が２６５℃のピーリング試験と温度Ｘ（℃）が２８０℃のピーリング試験とが行われている（合計３回）。ここで、ＰＦＡチューブの剥離が確認されなかった試験は、温度Ｘ（℃）が２５０℃の試験と、温度Ｘ（℃）が２６５℃の試験とであり、このうち、温度Ｘ（℃）が最高のピーリング試験は温度Ｘ（℃）が２６５℃のピーリング試験である。したがって、実施例２の定着ローラの限界剥離温度は２６５℃となる。
【００５０】
この限界剥離温度の高い定着ローラほど、ＰＦＡチューブを剥離するためには、より高温下での加熱が必要になる。それゆえ、以上にて説明した限界剥離温度は、定着ローラにおいてのＰＦＡチューブの剥がれ難さを示した尺度といえる。したがって、定着ローラにおいて、この限界剥離温度が高いほど上記の接着強度が高いといえ、限界剥離温度が低いほど上記の接着強度が低いといえる。
【００５１】
以下、プライマーの塗布量と限界剥離温度との関係についてより詳細に検討する。例えば、プライマーの塗布量が３．３以上である比較例３および比較例４は、ピーリング試験における温度Ｘ（℃）を２５０℃にしてもＰＦＡチューブが剥離するため（×評価または△評価）、限界剥離温度が２５０℃未満であるものと考えられる。これに対し、プライマーの塗布量が２．３以下である実施例２〜実施例８は、ＰＦＡチューブの限界剥離温度が２６５℃となる。すなわち、プライマーの塗布量が少なくなるにつれて、限界剥離温度は高くなり、プライマーの塗布量が多くなるにつれて、限界剥離温度は低くなり、プライマーの塗布量と限界剥離温度との間には負の相関関係が成立している。これは、プライマーの塗布量が多すぎると、シリコーンゴムとＰＦＡチューブとの間に形成されるプライマー層の厚さが増し、プライマー層の内部で剥離（分断）が生じるためと考えられる。
【００５２】
また、ピーリング試験の結果から、プライマーの塗布量が２．３以下である実施例２〜実施例８は、プライマーの塗布量が３．３以上である比較例３および比較例４よりも、シリコーンゴムに対するＰＦＡチューブの接着強度が高いといえる。
【００５３】
さらに、第１の実写エージング試験の結果から、プライマーの塗布量が２．３以下の実施例２〜実施例８においては、プロセス速度が３５５ｍｍ／ｓの高速条件でＰＦＡチューブの剥離が発生せず、プライマーの塗布量が３．３以上の比較例３および比較例４においては、プロセス速度が３００ｍｍ／ｓでもＰＦＡチューブの剥離が発生した（△または×評価）。したがって、第１の実写エージング試験の結果から、実施例２〜実施例８は、比較例３および比較例４よりも、シリコーンゴムに対するＰＦＡチューブの接着強度が高いといえる。また、これにより、本実施の形態のピーリング試験の結果は、第１の実写エージング試験の結果と一致していることもわかる。
【００５４】
（ｃ）プライマーの種類と接着強度との関係（比較例５〜６、実施例２〜１０）
比較例５〜比較例６および実施例２〜実施例１０に対するピーリング試験の結果から、プライマーの種類によっても、定着ローラの限界剥離温度が大きく変わることがわかる。
【００５５】
具体的には、プライマーＡまたはプライマーＢが用いられている実施例２〜１０は、ピーリング試験において温度Ｘ（℃）が２６５℃の場合にはＰＦＡチューブの剥離が起こらない。つまり、実施例２〜１０では、限界剥離温度が少なくとも２６５℃以上であることがわかる。これに対し、プライマーＣが用いられている比較例５〜６は、ピーリング試験において温度Ｘ（℃）が２５０℃でもＰＦＡチューブが完全に剥離する（×評価）。つまり、比較例５〜比較例６では、限界剥離温度が２５０℃未満であることがわかる。したがって、ピーリング試験の結果から、プライマーＡまたはプライマーＢが用いられている定着ローラは、プライマーＣが用いられている定着ローラよりも、シリコーンゴムに対するＰＦＡチューブの接着強度が高いといえる。
【００５６】
また、プライマーＡまたはプライマーＢが用いられている実施例２〜１０では、プロセス速度が３５５ｍｍ／ｓの高速条件で第１の実写エージング試験を行っても、ＰＦＡチューブの剥離が発生していない。これに対し、プライマーＣが用いられている比較例５〜６では、プロセス速度を３００ｍｍ／ｓ以上にして第１の実写エージング試験を行うと、ＰＦＡチューブの剥離が発生してしまう。したがって、第１の実写エージング試験の結果から、プライマーＡまたはプライマーＢが用いられている定着ローラは、プライマーＣが用いられている定着ローラよりも、シリコーンゴムに対するＰＦＡチューブの接着強度が高いといえる。そして、実施の形態のピーリング試験の結果は、第１の実写エージング試験の結果と一致していることもわかる。
【００５７】
（ｄ）ＰＦＡチューブの内周面の処理と接着強度との関係（比較例７、実施例６および１１）
比較例７、実施例６、実施例１１のピーリング試験の結果から、ＰＦＡチューブの内周面の処理方法によっても、ＰＦＡチューブの限界剥離温度が大きく変わることがわかる。具体的には、処理Ａや処理Ｂを採用した実施例６や実施例１１の場合、限界剥離温度が少なくとも２６５℃以上であるのに対し、処理Ｃを採用した比較例７の場合、ピーリング試験において温度Ｘ（℃）が２５０℃でもＰＦＡチューブが完全に剥離する。つまり、比較例７は限界剥離温度が２５０℃未満であることがわかる。したがって、ピーリング試験の結果から、処理Ａや処理Ｂが採用されている定着ローラは、処理Ｃが採用されている定着ローラよりも、シリコーンゴムに対するＰＦＡチューブの接着強度が高いといえる。
【００５８】
また、処理Ａや処理Ｂを採用した実施例６や実施例１１では、プロセス速度が３５５ｍｍ／ｓの高速条件で第１の実写エージング試験を行ってもＰＦＡチューブの剥離が発生していないのに対し、処理Ｃを採用した比較例７では、プロセス速度を３００ｍｍ／ｓ以上にして第１の実写エージング試験を行うと、ＰＦＡチューブの剥離が発生してしまうことがわかった。したがって、第１の実写エージング試験の結果から、処理Ａや処理Ｂが採用されている定着ローラは、処理Ｃが採用されている定着ローラよりも、シリコーンゴムに対するＰＦＡチューブの接着強度が高いといえる。また、以上の検討により、本実施の形態のピーリング試験の結果は、第１の実写エージング試験の結果と一致していることもわかる。
【００５９】
（ｅ）ＰＦＡチューブ厚４０μｍでの接着強度（比較例８、実施例１２、実施例１３）
上記の（ａ）〜（ｄ）はいずれもＰＦＡチューブ厚が５０μｍでの検討結果であることから、つぎに、ＰＦＡチューブ厚４０μｍの場合についても、検討を行った。
【００６０】
比較例８、実施例１２、実施例１３のピーリング試験の結果および第１の実写エージング試験の結果より、ＰＦＡチューブの厚みが４０μｍの場合でも、プライマーの塗布量を少なくすると、シリコーンゴムに対するＰＦＡチューブの接着強度が向上することがわかる。また、比較例８、実施例１２、実施例１３についても、ピーリング試験の結果は、第１の実写エージング試験の結果と一致していることがわかる。
【００６１】
以上、（ａ）〜（ｅ）に示した検討結果から、ＰＦＡチューブの厚さや内周面の処理方法、プライマーの種類やプライマーの塗布量等、ＰＦＡチューブの接着強度に影響を与える種々のパラメータの条件がどうであろうとも、限界剥離温度が２５０℃以上であった定着ローラはいずれも、プロセス速度が３００ｍｍ／ｓ以上で第１の実写エージング試験を行ってもＰＦＡチューブの剥離が発生しない事がわかった。
【００６２】
また、ピーリング試験による限界剥離温度が２６５℃以上であった定着ローラはいずれも、プロセス速度が３５５ｍｍ／ｓ以上で第１の実写エージング試験を行っても、ＰＦＡチューブの剥離が発生しないこともわかった。
【００６３】
さらに、本実施形態のピーリング試験の結果は、第１の実写エージング試験の結果との間で矛盾がなく、このピーリング試験は定着ローラのＰＦＡチューブの接着強度試験として問題ないこともわかった。
【００６４】
つぎに、本願の発明者は、定着ローラの限界剥離温度と定着温度との関係を検討するために、さらに計７本の定着ローラを製造し、この７本の定着ローラについて第２の実写エージング試験を行った（表２参照）。なお、定着温度とは、定着装置において定着処理が行われる時の定着ローラの温度であり、定着ローラの周面に用紙が接触する時の定着ローラの温度である。
【００６５】
この７本の定着ローラは、プライマー塗布量を互いに異ならせることによって限界剥離温度が互いに異なるように製造されたものである。なお、この７本の定着ローラを、定着ローラＡ〜定着ローラＧとして表す。
【００６６】
【表２】
2008191343.tif 000003
【００６７】
ここで、第２の実写エージング試験とは、定着ローラＡ〜Ｇを以下の（Ｅ）（Ｆ）の各々に搭載し、定着温度を１８０℃、１９０℃、２００℃の３通りで、５０枚間欠モードにて合計２０万枚を目標として印刷を行った場合の定着ローラの劣化度合を判定する試験である。
（Ｅ）プロセス速度３００ｍｍ／ｓ（印字速度６２枚／分）である複合機の試作機（シャープ株式会社製）。
（Ｆ）プロセス速度３５５ｍｍ／ｓ（印字速度７０枚／分）である複合機の試作機（シャープ株式会社製）。
【００６８】
なお、第２の実写エージング試験では、Ａ４サイズ、かつ、単位面積当たりの質量が６０ｇ／ｃｍ２の用紙が用いられた。
【００６９】
また、表２の「第２の実写エージング試験」の各欄における評価（○、△、×、−）の意味は以下の通りである。
○：２０万枚の印刷中においてＰＦＡチューブの界面剥離は無し。
△：印刷枚数が１０万枚〜２０万枚でＰＦＡチューブの界面剥離が発生。
×：印刷枚数が１０万枚以下でＰＦＡチューブの界面剥離が発生。
−：評価せず（界面剥離無しと考えられるため）。
【００７０】
また、図４は、表２に示されるプロセス速度３００ｍｍ／ｓにおける試験結果とプロセス速度３５５ｍｍ／ｓにおける試験結果との各々について、定着ローラの限界剥離温度と定着温度との関係を簡易にグラフ化したものである。
【００７１】
図４および表２に示すように、ＰＦＡチューブの剥離耐久性を確保するためには、定着温度が高くなるほど、限界剥離温度が高い定着ローラが必要になることがわかる。
【００７２】
特に、表２の「第２の実写エージング試験」の各欄における評価が○を合格と扱う場合、表２からすれば、
プロセス速度が３００ｍｍ／ｓ以上の複合機においては、
Ｔｒ≧Ｔｃ＋６０
（Ｔｒ→定着ローラの限界剥離温度    Ｔｃ→定着温度）
また、プロセス速度が３５５ｍｍ／ｓ以上の複合機においては、
Ｔｒ≧Ｔｃ＋７５
の関係を満たす定着ローラの品質は合格となる。
【００７３】
つまり、上記の関係を満たす定着ローラによれば、複合機、複写機、プリンタのプロセス速度を高速化した場合においても、ＰＦＡチューブのしわや剥離が生じることを抑制でき、品質的にも安定でコストアップにも繋がることがない。
【００７４】
以上にて本実施形態のピーリング試験を説明したが、本実施形態のピーリング試験には、シリコーンゴムからなる弾性層とＰＦＡチューブからなる樹脂層とを含めるようにして定着ローラの一部分をサンプルとして切り出し、切り出したサンプルに荷重を作用させながら当該サンプルを加熱し、この加熱後に上記サンプルにおける樹脂層が上記弾性層から剥離するか否かを確認する工程が含まれている。
【００７５】
この工程によれば、機械的なストレスを与えながらサンプルを加熱していることになり、実際の定着ローラの使用条件（加圧ローラに圧接されながら加熱されている）に近似した状態でサンプルを加熱していることになる。したがって、上記工程を実行することによって簡単に上記剥離が確認されるような定着ローラについては、実際に定着装置に使用される場合にも上記樹脂層の剥離が簡単に生じるものと推測でき、低品質であると評価できる。また、逆に、上記工程において上記剥離が確認されない定着ローラについては、実際に定着装置に使用される場合に上記樹脂層の剥離が生じ難いと推測でき、高品質であると評価できる。
【００７６】
また、機械的なストレスを与えながらサンプルを加熱しているということは、荷重を作用させずに加熱する従来の評価方法よりも短時間で上記剥離を発生させることができる。さらに、機械的なストレスを与えながらサンプルを加熱しているということは、上記の従来の評価方法よりも、実際の定着ローラの使用条件に近い状態でサンプルを加熱していることになり、評価の結果の信頼性が高い。それゆえ、上記の工程によれば、従来の方法よりも、短時間かつ正確に定着ローラの評価を行うことができるという効果を奏する。
【００７７】
また、弾性層の厚い定着ローラにおいては、樹脂層の柔軟性が低く、弾性層の変形に樹脂層が十分追従することができず、樹脂層と弾性層との界面でずれ応力が生じ易く、樹脂層の剥離が生じ易い。また、弾性層が厚く、弾性層を構成する弾性材料が低硬度である定着ローラにおいては、弾性層の変形が大きくなることから、樹脂層の剥離がさらに生じ易くなる。
【００７８】
したがって、樹脂層と弾性層とが厚く、弾性層を構成するシリコーンゴムが低硬度の定着ローラは、樹脂層の剥離の有無を確認する工程を含む本実施の形態のピーリング試験に適していると考えられる。より具体的には、ＰＦＡチューブからなる樹脂層の厚みが４０μｍ以上、シリコーンゴムからなる弾性層の厚みが２ｍｍ以上、シリコーンゴムのアスカーＣ硬度が２０度以下である定着ローラは、本実施形態のピーリング試験に適しているといえる。
【００７９】
また、本実施形態の評価方法において評価対象となる定着ローラの弾性層は、シリコーンゴムであるが、耐熱性に優れた弾性材料であればシリコーンゴムに限定されず、フッ素ゴム、シリコーンゴムとフッ素ゴムとの混合物等であってもよい。さらに、本実施形態の評価方法において評価対象となる定着ローラの樹脂層は、ＰＦＡチューブであるが、耐熱性および離型性に優れた樹脂（フッ素樹脂）であればＰＦＡに限定されず、ＰＴＦＥ、ＰＦＡとＰＴＦＥとの混合物等であってもよい。
【００８０】
〔参考例〕
つぎに、定着ローラにおけるＰＦＡチューブの接着強度を評価する方法であって、本発明の一実施形態のピーリング試験とは異なる試験方法である空転試験（空転加速試験,空転エージング試験）について、図に基づいて説明する。
【００８１】
＜空転試験＞
（１）試験対象となる定着ローラを複合機の定着装置にセットする。これにより、図５および図６に示すように、定着装置において、定着ローラおよび加圧ローラは、所定の荷重で互いに圧接されて、それらの間に定着ニップ部が形成され、定着ローラが回転すると、加圧ローラが定着ローラの回転方向とは逆方向に従動回転するようになる。
（２）図５および図６に示すように、厚さ０．３ｍｍ、幅３０ｍｍ、長さ１３５ｍｍのＰＴＦＥ製からなる長方形シートを、加圧ローラの周面上の計５箇所に貼り付ける。なお、図６に示すように、５枚の長方形シートは、加圧ローラの軸方向に沿って直列するように貼り付けられる。また、少なくとも、軸方向の中央部と、軸方向の一方の端部付近と、軸方向の他方の端部付近とには、長方形シートが貼り付けられるものとする。
（３）図５に示す定着ローラを所定の温度（実機での使用温度）に制御し、定着ローラを所定の周速度（実機での使用速度）で回転させる。
（４）シートが定着ニップ部を通過する度に、定着ローラにおいてＰＦＡチューブに繰り返し機械的なストレスが加わることにより、ＰＦＡチューブとシリコーンゴムとの接着面が劣化していき、最終的に、長方形シートのエッジ近傍に定着ローラ周面が当接することによって、定着ローラにおいてＰＦＡチューブがシリコーンゴムから剥離する。そして、定着ローラの回転開始時からＰＦＡチューブが剥離するまでの時間の長さに基づいてシリコーンゴムに対するＰＦＡチューブの接着強度を評価する。具体的に、剥離するまでの時間が長いほどシリコーンゴムに対するＰＦＡチューブの接着強度が強いと評価する。
【００８２】
このような空転試験を開発した理由を以下説明する。実際の定着装置では、用紙が定着ニップ部を通過する際に、定着ローラにおけるＰＦＡチューブとシリコーンゴムとの界面に動的な機械的ストレスが加わるが、本実施の形態のピーリング試験では、試験用サンプルに静的な荷重（ストレス）しか加えられない。そこで、定着ローラの実際の使用状態により即した評価方法として、このような空転試験を見出すに至った。この空転試験では、長方形シートが定着ローラに当接することにより、定着ローラの周面に動的な機械的ストレスを加えることになる。
【００８３】
つぎに、上記空転試験による定着ローラの評価結果を表３に示す。なお、試験条件としては、定着ローラの温度を１９０℃に設定し、定着ローラの回転速度（周速度）を３００ｍｍ／ｓとした。
【００８４】
試験の対象となる定着ローラとしては、表１にて示した比較例３、比較例５、実施例１、実施例５、実施例８を選定した。また、加圧ローラに貼り付けるシートとして３種類のシート（シートＡ、シートＢ、シートＣ）を用意し、全ての試験対象についてシートの種類毎に試験を実施した。この試験の結果を表３に示す。
【００８５】
【表３】
2008191343.tif 000004
【００８６】
シートＡ、シートＢ、シートＣの各々の意味は以下の通りである。
シートＡ：厚紙（単位面積当たりの質量２００ｇ／ｍ２、厚さ０．２ｍｍ）。
シートＢ：ＰＴＦＥ製シート（厚さ０．１ｍｍ）。
シートＣ：ＰＴＦＥ製シート（厚さ０．３ｍｍ）。
【００８７】
また、表３の各欄に示される記号、数値の意味は以下の通りである。
数値（Ｈ）：試験開始からＰＦＡチューブの剥離が生じるまでに要した時間。
○：３０時間回転させても、剥離は生じない。
―：試験を行わず。
【００８８】
表３の比較例３の結果について検討する。比較例３は、比較的にＰＦＡチューブが剥がれ易い定着ローラであるにも拘わらず、加圧ローラに貼り付けるシートとして厚紙や厚さ０．１ｍｍのＰＴＦＥを選定した場合、３０時間回転を続けてもＰＦＡチューブが剥離しなかった。これに対し、加圧ローラに対して厚さ０．３ｍｍのＰＴＦＥ製のシートを貼り付けた場合、試験開始から９時間経過後に、シートのエッジが定着ニップ部を通過する付近でＰＦＡチューブがシリコーンゴムから剥離した。
【００８９】
このようになった理由としては、厚紙を用いた場合、試験条件が実際の系（定着ローラの実際の使用条件）に近くなるものの、ＰＴＦＥ製のシートに比べて耐熱性や機械的強度に劣るために、繰り返し、同じ厚紙が定着ニップ部を通過することで当該厚紙が経時的に劣化（炭化）していき、ＰＦＡチューブとシリコーンゴムとの界面に十分な機械的ストレスが加えられなくなるためである。
【００９０】
従って、加圧ローラに貼り付けるシートとして厚紙を選定した場合、ＰＦＡチューブの剥離を発生させる事自体が困難になり、上記シートの種類として厚紙を選定することは好ましくない。それゆえ、厚紙に比べて耐熱性や耐久性に優れるＰＴＦＥ等の耐熱性樹脂を上記シートとして選定する事が好ましい。
【００９１】
但し、表３の比較例３を検討すると、ＰＴＦＥ製のシートにおいても、厚さが０．１ｍｍと薄いと、ＰＦＡチューブとシリコーンゴムとの界面に十分なストレスが加わらず、３０時間ではＰＦＡチューブが剥離しない事がわかった。これに対し、厚さ０．３ｍｍのＰＴＦＥ製のシートを用いた場合、比較例３、比較例５、実施例１、実施例３、実施例８のいずれの結果から明らかなように、３０時間以内でＰＦＡチューブの剥離が生じる。これらの結果から、厚さが０．１ｍｍのＰＴＦＥ製のシートを用いる場合、試験に長時間要するという不都合が生じ、ＰＴＦＥ製のシートの厚さは０．３ｍｍ以上であることが望ましいことがわかる。
【００９２】
厚さ０．３ｍｍのＰＴＦＥ製のシートを用いた場合、比較例３、比較例５、実施例１、実施例３、実施例８の結果から明らかなように、空転試験の結果と、第１の実写エージング試験の結果との間に非常に強い相関関係が見られ、空転試験で１５時間以上ＰＦＡチューブが剥離しなければ、定着ローラとして合格であると判定できることがわかる。
【００９３】
なお、シートの材質としてはＰＴＦＥに限定される訳ではなく、耐熱性と耐久性に優れる樹脂であれば適宜（例えばポリイミド等）変更することが可能である。
【００９４】
以上示した空転試験は、回転する定着ローラと該定着ローラを圧接して回転する加圧ローラとの間に記録材を通過させ、該記録材に形成されたトナー像を熱定着させる定着装置に構成される定着ローラの評価方法において、上記定着ローラは、芯金と、上記芯金の外周に形成される弾性材料からなる弾性層と上記弾性層の外周に形成されるフッ素樹脂からなる樹脂層とを含んだ構成であり、上記加圧ローラの周面にシートを貼り付けた状態かつ定着ローラを加熱した状態で、上記定着ローラと加圧ローラとの間に上記記録材を通過させずに上記定着ローラおよび加圧ローラを回転させることを特徴とする、と表現することができる。
【００９５】
このような方法によれば、上記回転によって加圧ローラ周面に貼り付けられているシートが定着ローラに当接し、定着ローラに動的な機械的ストレスを加えることができる。ここで、弾性層と樹脂層との接着強度が弱い定着ローラである場合、上記機械的ストレスによって短時間で上記樹脂層の剥離が発生し、弾性層と樹脂層との接着強度が強い定着ローラである場合、短時間では上記樹脂層の剥離が生じない。それゆえ、上記方法によれば、上記回転の開始から上記樹脂層の剥離までに要した時間の長さに基づいて定着ローラにおける上記弾性層に対する上記弾性層の接着強度を推定することが可能になる。
【００９６】
また、定着ローラの周速度を３００ｍｍ／ｓ以上とし、上記シートが厚さ３ｍｍの耐熱性樹脂製シートである場合、試験時間を短縮化する事が可能である。より具体的に説明すると、このような条件にて空転試験を実施する場合、表３の結果から明らかな通り、弾性層に対する樹脂層の接着強度の強い合格品の定着ローラ（実施例１、実施例５、実施例８）であっても、１５〜２５時間で剥離が生じており、定着ローラ一本当たりの試験に要する時間として約１５時間あれば十分になるからである（つまり、定着ローラを１５時間回転させても剥離が生じなければ当該定着ローラを合格と判断し、１５時間以内で剥離が生じれば不合格と判断すれば、定着ローラ一本当たりの試験時間は１５時間程度で十分となる）。
【００９７】
また、弾性層の厚い定着ローラにおいては、樹脂層の柔軟性が低く、弾性層の変形に樹脂層が十分追従することができず、樹脂層と弾性層との界面でずれ応力が生じ易く、樹脂層の剥離が生じ易い。また、弾性層が厚く、弾性層を構成する弾性材料が低硬度である定着ローラにおいては、弾性層の変形が大きくなることから、樹脂層の剥離がさらに生じ易くなる。
【００９８】
したがって、樹脂層と弾性層とが厚く、弾性層を構成するシリコーンゴム（弾性材料）が低硬度の定着ローラは、樹脂層を剥離させることの必要な本参考例の空転試験に適していると考えられる。より具体的には、ＰＦＡチューブ（フッ素樹脂）からなる樹脂層の厚みが４０μｍ以上、シリコーンゴムからなる弾性層の厚みが２ｍｍ以上、シリコーンゴムのアスカーＣ硬度が２０度以下である定着ローラは、空転試験に適しているといえる。
【００９９】
以上説明してきたように、本実施形態のピーリング試験や本参考例の空転試験によれば、定着ローラの周速度が３００ｍｍ／ｓの以上の高速複合機に用いられる定着ローラについて、しわ発生とＰＦＡチューブの剥離とが生じ難い定着ローラを容易に見出すことができ、またその評価に要する労力、時間も大幅に軽減できる。
【０１００】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１０１】
本発明の定着ローラの評価方法は、電子写真方式のプリンタ、複写機、複合機などに用いられる定着ローラの品質・性能を評価する試験として好適である。
【図面の簡単な説明】
【０１０２】
【図１】定着ローラを示した断面図である。
【図２】図１に示した定着ローラの斜視図である。
【図３】本発明の一実施形態のピーリング試験に用いられる試験設備を示した側面図である。
【図４】定着温度と限界剥離温度との関係を示したグラフである。
【図５】定着ローラと加圧ローラとを備えた定着装置を示した断面図である。
【図６】図５の定着ローラおよび加圧ローラを示した斜視図である。
【図１】
2008191343.tif 000005
【図２】
2008191343.tif 000006
【図３】
2008191343.tif 000007
【図４】
2008191343.tif 000008
【図５】
2008191343.tif 000009
【図６】
2008191343.tif 000010